【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
火災状況において耐火セラミックを生成するための自己セラミック化組成物であって、
（ｉ）シリケートミネラルフィラーを少なくとも１０重量％と；
（ｉｉ）８００℃以下の温度で液相を生成する少なくとも一種の無機ホスフェートを８重量％〜４０重量％と；
（ｉｉｉ）自己セラミック化組成物の総重量に対して少なくとも１５重量％の、有機ポリマーを少なくとも５０重量％含むポリマーベース組成物と、を含み、火災状況において経験される上昇した温度への曝露に際して自己支持性セラミックを生成する、自己セラミック化組成物。
【請求項２】
火災状況において耐火セラミックを生成するための自己セラミック化組成物であって、
ｉ）有機ポリマーを少なくとも５０重量％含むポリマーベース組成物を、自己セラミック化組成物の総重量に対して少なくとも１５重量％と；
ｉｉ）８００℃以下の温度で液相を生成する少なくとも一種の無機ホスフェートを、自己セラミック化組成物の総重量に対して８重量％〜４０重量％と；
ｉｉｉ）シリケートミネラルフィラーを、自己セラミック化組成物の総重量に対して少なくとも１０重量％と；
ｉｖ）３０％までの量の任意的な付加的無機フィラーとから基本的に構成され、火災状況において経験される上昇した温度への曝露に際して自己支持性を有するセラミックを生成する組成物。
【請求項３】
火災状況において経験される上昇した温度への曝露に際して、自己セラミック化組成物の矩形の試験試料の長さ方向に沿った長さ寸法の変化が２０％未満である、請求項１又は請求項２に記載の自己セラミック化組成物。
【請求項４】
火災状況において経験される上昇した温度への曝露に際して、組成物の矩形の前記試験試料の長さ方向に沿った長さ寸法の変化が１０％未満である、請求項１又は請求項２に記載の自己セラミック化組成物。
【請求項５】
火災状況において経験される上昇した温度への曝露に際して、自己セラミック化組成物の矩形の試験試料の長さ方向に沿った長さ寸法の変化が５％未満である、請求項１又は請求項２に記載の自己セラミック化組成物。
【請求項６】
火災状況において経験される上昇した温度への曝露に際して、組成物の矩形の試験試料の長さ方向に沿った長さ寸法の変化が１％未満である、請求項１又は請求項３に記載の自己セラミック化組成物。
【請求項７】
無機成分は組成物の総重量に対して少なくとも４０重量％存在する、請求項１又は請求項２に記載の自己セラミック化組成物。
【請求項８】
無機成分は組成物の総重量に対して少なくとも６０重量％存在する、請求項１又は請求項２に記載の自己セラミック化組成物。
【請求項９】
無機成分は組成物の総重量に対して少なくとも７０重量％存在する、請求項１又は請求項２に記載の自己セラミック化組成物。
【請求項１０】
ポリリン酸アンモニウムは、組成物全体の２０〜４０重量％存在する、請求項１に記載の自己セラミック化組成物。
【請求項１１】
シリケートミネラルフィラーは組成物全体の少なくとも１５重量％存在する、請求項１又は請求項２に記載の自己セラミック化組成物。
【請求項１２】
アルミニウム、マグネシウム及びカルシウムの酸化物、水酸化物及び炭酸塩から成る群から選択される少なくとも一種の化合物を含む付加的な無機フィラー成分を更に含み、前記の付加的な無機フィラーの全体は自己セラミック化組成物全体の２０重量％までを構成する、請求項１又は請求項２に記載の自己セラミック化組成物。
【請求項１３】
付加的な無機フィラーは、水酸化マグネシウム、アルミナ三水和物、炭酸マグネシウム及び炭酸カルシウムから成る群から選択される少なくとも一種の化合物を含み且つ自己セラミック化組成物全体の５〜２０重量％存在する、請求項１２に記載の自己セラミック化組成物。
【請求項１４】
炭酸カルシウムを組成物全体の５〜２０重量％含む、請求項１又は請求項２に記載の自己セラミック化組成物。
【請求項１５】
有機ポリマーは、熱可塑性ポリマー、熱硬化性ポリマー、熱可塑性エラストマー、架橋エラストマー及びゴムから成る群から選択される少なくとも一種のポリマーを含む、請求項１又は請求項２に記載の自己セラミック化組成物。
【請求項１６】
有機ポリマーは、熱可塑性架橋ポリエチレン、そのコポリマー及びそれらの混合物から成る群から選択される少なくとも一種のポリマーを含み、該ポリマーは密度が８９０〜９６０ｇ／リットルである、請求項１５に記載の自己セラミック化組成物。
【請求項１７】
無機フォーム膨張用膨張剤を本質的に含まない、請求項１又は請求項２に記載の自己セラミック化組成物。
【請求項１８】
少なくとも一種の細長い機能的要素と、請求項１〜１７の何れか１項に記載の自己セラミック化組成物を含む少なくとも一層の絶縁層とを含むケーブル。
【請求項１９】
細長い機能的要素の周りに単層の絶縁層を含み、前記絶縁層は請求項１又は請求項２に記載の自己セラミック化組成物を含む、請求項１８に記載のケーブル。
【請求項２０】
単層の自己セラミック生成絶縁層は、機能的要素に当接する内面と開放された外面を有する、請求項１９に記載のケーブル。
【請求項２１】
単層の絶縁層はコーティングされていない外面を有する、請求項２０に記載のケーブル。
【請求項２２】
火災状況において経験される上昇した温度への曝露に際して、単層の絶縁層が自己支持性を有するセラミックを生成する、請求項１９に記載のケーブル。
【請求項２３】
単層の絶縁層の組成物は矩形の試験試料とした場合、火災状況において経験される上昇した温度への曝露に際して、その長さ方向に沿った長さ寸法の変化が２０％未満である、請求項１９に記載のケーブル。
【請求項２４】
ポリリン酸アンモニウムは自己セラミック化組成物全体の８〜２０重量％存在する、請求項１９に記載のケーブル。
【請求項２５】
自己セラミック化組成物は、水酸化マグネシウム、アルミナ三水和物、炭酸マグネシウム及び炭酸カルシウムから成る群から選択される少なくとも一種の化合物を含む５〜２０％の付加的な無機フィラーを含む、請求項１９に記載のケーブル。
【請求項２６】
火災状況において経験される上昇した温度への曝露に際して、自己セラミック化組成物の矩形の試験試料の曲げ強度は少なくとも０．３ＭＰａである、請求項１又は請求項２に記載の自己セラミック化組成物。
【請求項２７】
火災状況において経験される上昇した温度への曝露に際して、曲げ強度は少なくとも１ＭＰａである、請求項２６に記載の自己セラミック化組成物。
【請求項２８】
火災状況において経験される上昇した温度への曝露に際して、曲げ強度は少なくとも２ＭＰａである、請求項２６に記載の自己セラミック化組成物。
【請求項２９】
請求項１〜１７の何れか１項記載の組成物から形成されるか或いは該組成物を含む耐火製品。
【請求項３０】
受動的な耐火保護用途と、受動的な耐火保護性が要求される汎用エンジニアリング用途とに使用される、請求項２９に記載の耐火製品。
【請求項３１】
有機ポリマーが、ホモポリマーポリオレフィン、コポリマーポリオレフィン、ポリオレフィンエラストマー、ポリオレフィン樹脂、エチレン−プロピレンゴム、エチレン−プロピレンターポリマーゴム（ＥＰＤＭ）、クロロスルホン化ポリエチレン及び塩素化ポリエチレン、ビニルポリマー、アクリル及びメタクリルポリマー、ポリアミド、ポリエステル、ポリイミド、ポリオキシメチレンアセタール、ポリカーボネート、ポリウレタン、天然ゴム、ブチルゴム、ニトリル−ブタジエンゴム、エピクロロヒドリンゴム、ポリクロロプレン、スチレンポリマー、スチレン−ブタジエン、スチレン−イソプレン−スチレン、スチレン−ブタジエン−スチレン、スチレン−エチレン−ブタジエン−スチレン、エポキシ樹脂、ポリエステル樹脂、ビニルエステル樹脂、フェノール樹脂及びメラミンホルムアルデヒドのうちの少なくとも一種を含むものである、請求項１に記載の自己セラミック化組成物。